(57)【要約】【課題】編地の端にカールが発生せず、フリーカットでき、かつ平坦性が良好でカールの発生もないパワーネット経編地を提供する。【解決手段】裁ち端のほつれ防止性及びカール発生防止性を有し、ツーウエイ方向に伸びるパワーネット経編地であって、前記パワーネット経編地にメッシュを形成するための非弾性合成繊維糸からなる開き目糸（Ｌ１）及びとじ目糸（Ｌ２）と、カール止めのための非弾性合成繊維糸からなる鎖編糸と（Ｌ３）、ほつれ止めのための弾性糸からなるルーピング糸（Ｌ４）と、ヨコ方向に伸びを付与するための弾性糸からなる挿入糸（Ｌ５）と、タテ方向に伸びを付与するための弾性糸からなる挿入糸（Ｌ６）を含み、前記各弾性糸は融着している。【選択図】図１
2019056187.tif 000002
【特許請求の範囲】
【請求項１】
裁ち端のほつれ防止性及びカール発生防止性を有し、ツーウエイ方向に伸びるパワーネット経編地であって、
前記パワーネット経編地にメッシュを形成するための非弾性合成繊維糸からなる開き目糸及びとじ目糸と、
前記パワーネット経編地のカール止めのための非弾性合成繊維糸からなる鎖編糸と、
前記パワーネット経編地のほつれ止めのための弾性糸からなるルーピング糸と、
前記パワーネット経編地のヨコ方向に伸びを付与するための弾性糸からなる挿入糸と、タテ方向に伸びを付与するための弾性糸からなる挿入糸を含み、
前記各弾性糸は融着していることを特徴とするパワーネット経編地。
【請求項２】
前記ルーピング糸は、前記とじ目糸と重ねて配置される請求項１に記載のパワーネット経編地。
【請求項３】
前記鎖編糸は、アルカリ易容性ポリエステル製マルチフィラメント糸及びナイロン製マルチフィラメント糸から選ばれる少なくとも一つである請求項１又は２に記載のパワーネット経編地。
【請求項４】
前記非弾性合成繊維糸は、ナイロン製マルチフィラメント糸である請求項１〜３のいずれかに記載のパワーネット経編地。
【請求項５】
前記各弾性糸は、スパンデックス裸糸である請求項１〜４のいずれかに記載のパワーネット経編地。
【請求項６】
前記タテ方向に伸びを付与するための弾性糸からなる挿入糸の繊度は、開き目糸、とじ目糸、ルーピング糸及びヨコ方向に伸びを付与するための弾性糸からなる挿入糸の合計繊度より大きい請求項１〜５のいずれかに記載のパワーネット経編地。
【発明の詳細な説明】
【技術分野】
【０００１】
本発明は、編地の末端処理が不要でかつカールも発生しないパワーネット経編地に関する。
【背景技術】
【０００２】
経編地はスポーツ用シャツ、女性のインナー衣類等に使用されている。端部処理を不要とする経編地も提案されており、特許文献１〜２にはダブルラッシェル機により表裏編地を接結し、裁断面の縁処理を不要としたラッセル編地が開示されている。特許文献３にはアトラス組織とし、縦、横、斜め方向に裁断してもほつれない経編地が提案されている。特許文献４〜５には熱融着糸を編み込み、熱融着させて編地端のほつれを防止することが提案されている。本発明者らは特許文献６において、特定の位置に配置した経糸挿入糸により編地の末端処理が不要でかつカールも発生しないラッシェル経編地を提案した。
【先行技術文献】
【特許文献】
【０００３】
【特許文献１】特開２０１０−１９６１８４号公報
【特許文献２】特開２００４−０９１９７１号公報
【特許文献３】特開２００７−１３１９５６号公報
【特許文献４】特開２００９−２０９４８０号公報
【特許文献５】特開２００７−２６２６０１号公報
【特許文献６】特開２０１５−０５５０１３号公報
【発明の概要】
【発明が解決しようとする課題】
【０００４】
しかし、従来のツーウエイ方向に伸びるパワーネット経編地においては、編地の末端処理が不要でかつカールも発生しない編地は開発されておらず、改善が望まれていた。
【０００５】
本発明は、前記従来の問題を解決するため、編地の端にカールが発生せず、フリーカットでき、かつ平坦性が良好でカールの発生もないパワーネット経編地を提供する。
【課題を解決するための手段】
【０００６】
本発明のパワーネット経編地は、裁ち端のほつれ防止性及びカール発生防止性を有し、ツーウエイ方向に伸びるパワーネット経編地であって、前記パワーネット経編地にメッシュを形成するための非弾性合成繊維糸からなる開き目糸及びとじ目糸と、前記パワーネット経編地のカール止めのための非弾性合成繊維糸からなる鎖編糸と、前記パワーネット経編地のほつれ止めのための弾性糸からなるルーピング糸と、前記パワーネット経編地のヨコ方向に伸びを付与するための弾性糸からなる挿入糸と、タテ方向に伸びを付与するための弾性糸からなる挿入糸を含み、前記各弾性糸は融着していることを特徴とする。
【発明の効果】
【０００７】
本発明は、非弾性合成繊維糸からなる開き目糸及びとじ目糸によりメッシュを形成し、非弾性合成繊維糸からなる鎖編糸と、弾性糸からなるルーピング糸と各弾性糸の融着により相乗的に裁ち端のほつれ防止性及びカール発生防止性を向上し、弾性糸からなる挿入糸によりヨコ方向及びタテ方向に伸びを付与したパワーネット経編地を提供できる。これにより、例えば女性の下着などへの適用が容易となり、通気性も高くデザイン的にも優れたものとなる。また弾性糸の伸びとパワーで着用感を良くすることができる。
【図面の簡単な説明】
【０００８】
【図１】図１は本発明の一実施形態のパワーネット経編地の編み物組織図である。
【図２】図２は本発明の一実施形態のパワーネット経編地の表面観察写真（電子複写装置、倍率４倍）である。
【発明を実施するための形態】
【０００９】
本発明のパワーネット経編地は伸縮性があり、身体にフィットすることから女性用下着に好適である。このパワーネット経編地は、裁ち端のほつれ防止性及びカール発生防止性を有することから、任意の個所でカットでき、カットした状態のままで例えば女性の下着などへ適用できる。すなわち、縁処理の必要性が無い。またツーウエイ方向に伸びるので、着心地もよい。この経編地の基本構成は、メッシュを形成するための非弾性合成繊維糸からなる開き目糸及びとじ目糸と、カール止めのための非弾性合成繊維糸からなる鎖編糸と、ほつれ止めのための弾性糸からなるルーピング糸（ニッティング糸ともいう）と、前記パワーネット経編地のヨコ方向に伸びを付与するための弾性糸からなる挿入糸と、タテ方向に伸びを付与するための弾性糸からなる挿入糸を含み、前記各弾性糸は融着している。前記融着とは、ほつれ防止を発揮する程度の軽度な融着であることが好ましい。風合いを柔軟に保つためである。
【００１０】
前記において、開き目糸及びとじ目糸は編み方向と直交してジグザグとなるよう対称的に配置される。ルーピング糸はとじ目糸と同様にループを形成して、編み方向と直交する方向を含むようジグザクに配置される。本発明においては、このルーピング糸を配置したことがほつれ防止のために重要である。ルーピング糸はとじ目糸の上に重ねて配置するのが好ましい。挿入糸はループを形成せずに配置される。タテ方向に伸びを付与するための弾性糸からなる挿入糸は、編み方向に沿って配置され、ヨコ方向に伸びを付与するための弾性糸からなる挿入糸は、編み方向と直交してジグザクに配置される。
【００１１】
前記鎖編糸は、アルカリ易容性ポリエステル製マルチフィラメント糸及びナイロン製マルチフィラメント糸から選ばれる少なくとも一つが好ましい。これにより編地がしっかりしたものとなり、カール止め効果がより向上する。鎖編糸がアルカリ易容性ポリエステル糸が鎖編糸の場合は、部分的に溶解されていてもよい。溶解された部分はさらに大きなメッシュとなり、より通気性が高くなる。
【００１２】
前記非弾性合成繊維糸は、ナイロン製マルチフィラメント糸であるのが好ましい。ナイロンは伸びがあり、従来からも女性下着の素材として使われている。ナイロン製マルチフィラメント糸は、生糸又はウーリー加工糸を使用できる。
【００１３】
前記各弾性糸は、スパンデックス裸糸であるのが好ましい。スパンデックス裸糸も従来から女性下着の素材として使われている。スパンデックス糸を裸糸で使用することにより、経編地の染色加工後のヒートセット（好ましくは１８０〜１８５℃）において、スパンデックス糸同士の軽い融着が起こり、ほつれ防止性及びカール発生防止性が相乗的に向上する。
【００１４】
前記タテ方向に伸びを付与するための弾性糸からなる挿入糸（タテ方向挿入糸）の繊度は、開き目糸、とじ目糸、ルーピング糸及びヨコ方向に伸びを付与するための弾性糸（サテン挿入糸）からなる挿入糸の合計繊度より大きいことが好ましい。これにより、タテ方向の伸びと寸法安定性を向上できる。なお、ヨコ方向に伸びを付与するための弾性糸をサテン(satin)挿入糸と呼ぶのは、織物の朱子織に近似した配置をしているからである。
【００１５】
以下図面を用いて説明する。以下の図面において、同一符号は同一物を意味する。図１は本発明の実施形態１のパワーネット経編地の編み物組織図である。このパワーネット経編地は、基本的に６コースの糸で形成され、開き目糸（Ｌ１）、とじ目糸（Ｌ２）、アルカリ易容性ポリエステル糸からなる鎖編糸（Ｌ３）、ルーピング糸（Ｌ４）、サテン挿入糸（Ｌ５）、タテ方向挿入糸（Ｌ６）で構成される。開き目糸（Ｌ１）及びとじ目糸（Ｌ２）は、筬１本入れ、次の１本は開ける1 in,1 outで編みこむのが好ましい。開き目糸（Ｌ１）及びとじ目糸（Ｌ２）でメッシュが形成される。鎖編糸（Ｌ３）は全部の筬に入れるfull setが好ましい。ルーピング糸（Ｌ４）及びサテン挿入糸（Ｌ５）は1 in,1 outで編みこむのが好ましい。タテ方向挿入糸（Ｌ６）はfull setが好ましい。鎖編糸（Ｌ３）はアルカリ易容性ポリエステル糸（カチオン染料可染型ポリエステル糸）であり、水酸化ナトリウム水溶液等のアルカリ水に溶解しやすい。
【００１６】
図２は本発明の一実施形態のパワーネット経編地の表面観察写真（電子複写装置、倍率４倍）である。この編地は細かなメッシュ構造をしており、編み目は明瞭である。また、裁ち端も美麗であり、ほつれ防止性及びカール発生防止性を発揮している。
【実施例】
【００１７】
以下、実施例を用いてさらに具体的に説明する。なお、本発明は下記の実施例に限定されるものではない。
【００１８】
（実施例１）
図１に示す編み物組織図にしたがってパワーネット経編地を編製した。
（１）使用糸
(a)Ｌ１，Ｌ２
ナイロン６マルチフィラメント、生糸、総繊度:56decitex,フィラメント数:34本、1 in,1 out
(b)Ｌ３
アルカリ易容性ポリエステル糸（カチオン染料可染型ポリエステル糸）、総繊度:33decitex,フィラメント数:36本、full set
(c)Ｌ４
ポリウレタン系スパンデックス糸、繊度:44decitex、1 in,1 out
(d)Ｌ５
ポリウレタン系スパンデックス糸、繊度:78decitex、1 in,1 out
(e)Ｌ６
ポリウレタン系スパンデックス糸、繊度:310decitex、full set
（２）編み機及び編み組織
ラッセル経編機、カールマイヤー社製、製品番号"RSE 6EL”を使用し、表１に示す編製表にしたがって編み立てた。編製された編み物の特性は表２に示す。アルカリ処理及び染色は常法で行い、染色後は１８０〜１８５℃でヒートセットした。
【００１９】
【表１】
2019056187.tif 000003
【００２０】
【表２】
2019056187.tif 000004
【００２１】
得られた編み物は、下記表３に示す特性を示した。
【表３】
2019056187.tif 000005
【００２２】
表３に示すとおり、この編み物は伸度が高く、また図３に示すように、細かなメッシュ構造をしており通気性も良く、編み目は明瞭で、裁ち端も美麗であり、ほつれ防止性及びカール発生防止性に優れていた。この編み物を裁断して婦人用ショーツに縫製した。その結果、ショーツ裾部の折り返処理は不要であり、下着ラインは出ずデザイン上の利点となり、さらに伸縮性糸の伸びとパワーで裾部の着用感を良くすることができた。全体として伸縮性も良好で着心地も良かった。ほつれ防止性及びカール発生防止性は、家庭洗濯を繰り返しても変わらなかった。また、染色時にアルカリ水溶液によりＬ３の糸を部分的に溶解させた編み物は、さらに通気性が良かった。
【００２３】
（実施例２）
図１に示す編み物組織図にしたがってパワーネット経編地を編製した。Ｌ３の糸として、アルカリ易容性ポリエステル糸に代えてナイロン６マルチフィラメント、生糸、総繊度:56decitex,フィラメント数:34本、full setとした以外は、実施例１と同様にした。
得られた編み物を染色は常法で行い、染色後は１８０〜１８５℃でヒートセットした。この編み物も実施例１と同様の物性を示した。
【産業上の利用可能性】
【００２４】
本発明の経編地はショーツ以外にも、ガードル、スリップ、キャミソール、ブラジャー、シャツ、レオタード、コスチューム、スポーツ用衣類、ホームウエア、インナーウェア、レッグウェアなど様々に衣類に適用できる。
【図１】
2019056187.tif 000006
【図２】
2019056187.tif 000007